FR 2576313 A1 19860725 FR 8500990 A 19850124 257631'3 1. L'objet de la présente invention est une pein- ture intumescente. Les peintures intumescentes sont des peintures qui se développent en une meringue incombustible sur le support o elles ont été étendues, sous l'effet de la cha- leur. Cette meringue constitue un isolant thermique,équi- valent à un isolant minéral spongieux, qui retarde les effets de la chaleur sur son support, le flambage par exemple, quand ce support est une poutre métallique. Ce type de peinture est utilisé dans toutes sortes d'installations, de locaux,en particulier dans ceux qui accueillent des personnes, car il est un auxiliai- re de la lutte contre l'incendie:en retardant l'écroule- ment des structures sur lesquelles il a été étendu, il permet l'évacuation des personnes et facilite l'interven- tion des pompiers. Il est connu de fabriquer des peintures intumes- centes. Ces peintures comportent des agents d'intumescen- ce, un liant et un solvant. Dans la peinture intumescente commercialisée sous le nom de PI 246 par la société JIVAL la 2. nature et la teneur de ces différents. constituants sont les suivantes: - agents d'intumescence -.un phosphate monoammo- nique stabilisé ou non mélamine base en poudre pentaérithryte - Les proportions relatives de ces trois agents sont environ 1/3, 1/3, 1/3 et ils représentent à peu près 70 % de la peinture en poids. - Liant: mélange d'une résine acrylique et d'un plastifiant chloré représentant respecti- vement à peu près 18 % et 6 % de la peinture en poids. - Solvant: White Spirit, essence F par exemple) représentant environ 6 % de la peinture en poids. A ces constituants de base on peut ajouter un pigment, mais en très petite dose, sinon la meringue ne lève pas. Parmi les constituants énumérés ci-dessus, ce sont naturellement les agents d'intumescence qui provo- quent la croissance de la meringue par leur développe- ment sous l'effet de la chaleur: la mélamine et le phos- phate monoammonique notamment dégagent des gaz qui engen- drent une structure spongieuse. Les gaz dégagés par le phosphate monoammonique ont en outre comme effet d'arrê- ter la propagation de la flamme. Ces trois agents d'intu- mescence ont été choisis en raison de l'échelonnement de leur température de développement respective. Au fur et à mesure que la température croit, ils se développent suc- cessivement et assurent ainsi une croissance de la merin- gue progressive et harmonieuse. Avec une peinture conte- nant les composants énumérés ci-dessus, dans les mêmes proportions, la meringue se forme entre 2000C et 3000C, joue son r8le d'isolant thermique jusqu'à 800 C et a une 3. épaisseur d'environ 5 cm, si la peinture a été étendue à raison de 2 kg au m. Selon les normes du C.S.T.B., cet- te peinture assure une protection efficace en cas d'incen- die pendant un peu moins d'une heure. L'objet de la présente invention est une peintu- re intumescente assurant un isolant thermique pendant un temps beaucoup plus long pouvant aller jusqu'à deux heures. La peinture intumescente selon l'invention com- porte: - quatre agents d'intumescence:.un phosphate monoammonique mélamine base en poudre 15. pentaêrithryte dicyane diamide - un liant: mélange de deux polymères acryliques et d'un plastifiant,en l'occurrence la paraffi- ne chlorée - un solvant: mélange de xylène et d'essence F - un pigment (éventuel): titane - un agent de protection: borate de zinc. Selon une caractéristique de l'invention, la proportion de ces constituants, par rapport au poids total, est la suivante: - phosphate monoammonique, mélamnine base, pentaéri- th ryte: environ 46,5 à 55,5 % dicyane diamide; environ 1,5 % - polymères acryliques: environ 10 à 12 % - paraffine chlorée; environ 8 a 10 % xylène, essence P: environ 20 à 25 %. - titane; environ 5 % - borate de zinc: environ 1. Selon une autre caractéristique de l'invention les proportions relatives de phosphate monoammonique, de 4. mélamine hase, de penta6rithrxyte sont environ 1/2,1/4,1/4 et les proportions relatives de xylène et d'essence F sont environ 1/2, 1/2. L'efficacité accrue de la peinture selon l'in- vention, par rapport aux peintures connues, tient essen- tiellement à l'adjonction d'un élment d'intumescence, le dicyane diamide, à la nature de certains des éléments entrant dans la composition du solvant, les deux polymè- res acryliques, à la modification de la quantité d'agents d'intumescence et de liant par rapport au poids total, à la modification des proportions relatives du phosphate monoammonique, de mélamine Base, de pentaérithryte. En particulier,l'adjonction d'un quatrième agent d'intumes- cence, le dicyane diamide, qui -se développe à un2 tempé- rature de 3750C permet d'obtenir une croissance plus rúgu- lière de la meringue et plus étagée dans le temps. La présente invention n'est pas limitée aux exemples de réalisation qui viennent d'être décrits,elle est au contraire susceptible de modifications et de va- riantes qui apparattront à l'homme de l'art. 5. REVEND ICATItONS 1 - Peinture intumescente constituée par le mélange d'agents d'intumescence dont un phosphate mono- ammonique, la mélamine base, le pentaérithryte,d'un liant, d'un solvant et éventuellement d'un pigment, caractérisée en ce qu'elle comporte un quatrième agent d'intumescence, le dicyane diamide. 2 - Peinture intumescente selon la revendication 1, caractérisée en ce qu'elle comporte un agent de pro- o10 tection, le Borate de zinc. 3 - Peinture intumescente selon l'une des re- vendications 1 ou 2, caractérisée en ce que le liant comporte un mélange de deux polymères acryliques et de paraffine chlorée. 4 - Peinture intumescente selon l'une des re- vendications précédentes,caractêrisée en ce que le sol- vant est un mélange de xylène et d'essence F. - Peinture intumescente selon l'une des reven- dications précédentes, caractérisée en ce que le pigment est du titane. 6 - Peinture intumescente selon la revendica- tion 1, caractérisée en ce qu'elle comporte environ 1,5 % de dicyane diamide en poids. 7 - Peinture intumescente selon la revendica- tion 2, caractérisée en ce qu'elle comporte environ 1 % de borate de zinc en poids. 8 - Peinture intumescente selon la revendica- tion 3, caractérisée( en ce qu'elle comporte environ 10 à 12 % de polymères acryliques en poids. 9 - Peinture intunescente selon la revendica- tion 3, caractérisée en ce qu'elle comporte environ 8 à % de paraffine chlorée en poids. - Peinture intumescente selon la revendica- tion 4, caractérisée en ce qu'elle comporte environ 20 à 25 % de xylène et d'essence-F en poids. 6. 11 - Peinture intumescente selon la revendica- tion 5, caractérisée en ce qu'elle comporte environ 5 % de titane en poids. 12 - Peinture intumescente selon l'une des revendications précédentes, caractérisée en ce que le phosphate monoammonique, la mélamine base, le pentaérithry- te représentent environ 46,5 à 5-5,5 % du poids total. 13 - Peinture intumescente selon la revendi- cation 3, caractérisée en ce que les proportions relati- ves de xylène et d'essence F sont environ 1/2, 1/2. 14 - Peinture intumescente selon l'une des revendications précédentes, caractérisée en ce que les proportions relatives de phosphate monoammonique, de méla- mine base,de pentagrithryte sont environ 1/2, 1/4, 1/4.